(57)【特許請求の範囲】
【請求項１】
下記一般式（Ｉ）で表されることを特徴とするヘテロ環含有化合物。
【化１】
0004609403.tif 000011
（式中、Ｒ１  〜Ｒ４  はそれぞれ独立して炭素数１〜１０の炭化水素基を表す。Ｘ１  、Ｘ４  、Ｘ５  およびＸ８  はＯを表し、Ｘ２  、Ｘ３  、Ｘ６  およびＸ７  はＳを表す。Ｙ１  およびＹ２  はＯを表す。Ｚ１  およびＺ２  は−ＳＯ２  −を表す。ｍ、ｎ、ｐ、ｑはそれぞれ独立して１〜１０の整数を表す。ｒは０〜１０の整数を表す。式中のベンゼン環は置換基を有していてもよい。）
【請求項２】
前記一般式（Ｉ）において、ｒが０であり、Ｘ5 およびＸ8 がＯ、Ｘ6 およびＸ7 がＳ、Ｒ3 およびＲ4 がエチレン基、ｐおよびｑが１である請求項１に記載のヘテロ環含有化合物。
【請求項３】
一般式（Ｉ）で表されるヘテロ環含有化合物を含有することを特徴とする硬化性組成物。
【請求項４】
一般式（Ｉ）で表わされる化合物と反応しうる官能基を有する化合物、およびラジカル重合性化合物から選ばれる１以上の化合物を含有する請求項３に記載の硬化性組成物。
【請求項５】
更に硬化助剤を含む請求項４に記載の硬化性組成物。
【請求項６】
硬化助剤が、光開始剤および硬化剤から選ばれる化合物である請求項５に記載の硬化性組成物。
【請求項７】
請求項３〜６のいずれか１項に記載の硬化性組成物を重合硬化させて得られるものであることを特徴とする硬化物。
【請求項８】
請求項３〜６のいずれか１項に記載の硬化性組成物からなることを特徴とする封止用材料。
【請求項９】
請求項３〜６のいずれか１項に記載の硬化性組成物からなることを特徴とする接着剤。
【請求項１０】
請求項７に記載の硬化物からなることを特徴とする光学用部材。
【請求項１１】
請求項７に記載の硬化物からなる層および基材層を有することを特徴とする積層体。
【請求項１２】
請求項３〜６のいずれか１項に記載の硬化性組成物を型内で硬化させることを特徴とする硬化物の製造方法。
【発明の詳細な説明】
【技術分野】
【０００１】
本発明は、分子内にヘテロ環を含む化合物およびこれを含有する組成物ならびに該組成物を硬化して得られる硬化物に関する。詳しくは、接着剤、コーティング剤、樹脂成形体などに好適に用いられる化合物、組成物、および、光学部材に好適に用いられる硬化物に関する。
【背景技術】
【０００２】
近年、レンズなどの光学素子は、素子形状、素子表面の形状などの複雑な成形が求められている。樹脂材料は、種々の成型法で成形することができるので、比較的複雑な形状の素子なども容易に成形できるという利点がある。さらに、樹脂材料は、ガラスに比べ軽量であり、靱性を有し、割れにくいなどの特長がある。
一方、例えば、光学素子、具体的にはレンズを作成した場合、同じ焦点距離のレンズでも、屈折率の高い材料を用いて製造すると、レンズを薄肉化することが可能となり、軽量化、光学経路の設計の自由度が向上するという利点がある。
【０００３】
しかしながら、樹脂材料は化学構造が制約されるため、通常は、屈折率がそれほど高くないという問題がある。そこで、構造中に芳香環、ハロゲン原子、硫黄原子を導入することにより屈折率の高い樹脂材料を得ることが提案されている（特許文献１、特許文献２参照。）。しかし、さらに屈折率の高い樹脂材料が求められている。
【特許文献１】特公平４−３０９４７号公報
【特許文献２】特公平６−７６３７０号公報
【発明の開示】
【発明が解決しようとする課題】
【０００４】
本発明者らは、高屈折率でありまた光、熱硬化性を有する樹脂材料を得るために鋭意検討した結果、特定の新規なヘテロ環含有化合物は、高い屈折率を有することを見出し本発明に到達した。
【課題を解決するための手段】
【０００５】
すなわち、本発明の要旨は、下記一般式（Ｉ）で表されるヘテロ環含有化合物に存する。
【０００６】
【化１】
0004609403.tif 000002
【０００７】
（式中、Ｒ１  〜Ｒ４  はそれぞれ独立して炭素数１〜１０の炭化水素基を表す。Ｘ１  、Ｘ４  、Ｘ５  およびＸ８  はＯを表し、Ｘ２  、Ｘ３  、Ｘ６  およびＸ７  はＳを表す。Ｙ１  およびＹ２  はＯを表す。Ｚ１  およびＺ２  は−ＳＯ２  −を表す。ｍ、ｎ、ｐ、ｑはそれぞれ独立して１〜１０の整数を表す。ｒは０〜１０の整数を表す。式中のベンゼン環は置換基を有していてもよい。）
【発明の効果】
【０００８】
本発明の化合物を含む組成物からなる硬化体は、レンズ、プリズム、導波路、基板などの光学部品、積層材、複合材、電子部品の材料として好適に用いることができる。
【発明を実施するための最良の形態】
【０００９】
以下、本発明を詳細に説明する。
本発明のヘテロ環含有化合物は、前記一般式（Ｉ）にて表されるものである。
【００１０】
Ｒ1 〜Ｒ4 は、炭素数１〜１０、好ましくは炭素数１〜６、特に好ましくは１〜４の炭化水素基である。炭化水素基は、炭素原子および水素原子より構成され、構成炭素原子の数が１〜１０の２価のものであれば特に制限はされない。具体的には、メチレン基、エチレン基、１，３−プロピレン基、１，１−プロピレン基、１，２−プロピレン基、１，４−ブチレン基、１，１−ブチレン基、１，２−ブチレン基、１，３−ブチレン基、１，５−ペンチレン基、１，１−ペンチレン基、１，２−ペンチレン基、１，３−ペンチレン基、１，４−ペンチレン基、１，６−へキシレン基、１，１−へキシレン基、１，２−へキシレン基、１，３−ヘキシレン基、１，４−へキシレン基、１，５−へキシレン基、１，７−へプチレン基、１，８−オクチレン基、１，６−（２−エチル）へキシレン基、１，９−ノニレン基、１，１０−デシレン基等の鎖状脂肪族炭化水素基；１，４−シクロヘキシレン基、１，３−シクロヘキシレン基、１，２−シクロヘキシレン基等の環状脂肪族炭化水素基；１，４−フェニレン基、１，３−フェニレン基、１，４−フェニレン基、１，４−キシリレン基、１，３−キシリレン基、１，２−キシリレン基等の芳香族炭化水素基等が挙げられる。好ましくは脂肪族炭化水素基、特に好ましくは直鎖状脂肪族炭化水素、更に好ましくはメチレン基、エチレン基、１，３−プロピレン基、１，４−ブチレン基、１，５−ペンチレン基、１，６−へキシレン基等の炭素数１〜６の直鎖鎖状脂肪族炭化水素基が用いられる。
【００１１】
Ｘ1 〜Ｘ8 はそれぞれ独立してＯまたはＳを表す。Ｘ2 、Ｘ3 、Ｘ6 およびＸ7 は、好まししくはＳを表す。
Ｙ1 およびＹ2 はそれぞれ独立してＯまたはＳ、好ましくはＳを表す。
【００１２】
Ｚ1 およびＺ2 はそれぞれ独立してＳ、−ＳＯ2 −、−Ｓ−Ｓ−または−ＣＯ−、好ましくはＳまたは−ＳＯ2 −を表す。
ｍ、ｎ、ｐ、ｑはそれぞれ独立して０〜１０、好ましくは０〜５の整数を表す。
ｒは０〜１０、好ましくは０〜５の整数を表す。
【００１３】
また、上記式中のベンゼン環は、置換基を有していてもよい。かかる置換基としては特に制限はされないが、メチル基、エチル基、ｎ−プロピル基、ｉ−プロピル基、ｎ−ブチル基、ｔ−ブチル基、ｎ−ペンチル基、ｎ−ヘキシル基、ｎ−ヘプチル基、ｎ−オクチル基、ｎ−ノニル基、ｎ−デシル基等の炭素数１〜１０の鎖状脂肪族炭化水素基、シクロペンチル基、シクロヘキシル基、シクロヘプチル基、シクロオクチル基等の炭素数５〜１０の環状脂肪族炭化水素基、フェニル基、キシリル基、ナフチル基、ベンジル基、フェネチル基等の炭素数６〜１０の芳香族炭化水素基、メトキシ基、エトキシ基、ｎ−プロポキシ基、ｉ−プロポキシ基、ｎ−ブトキシ基、ｔ−ブトキシ基、ｎ−ペンチルオキシ基、ｎ−ヘキシルオキシ基、ｎ−ヘプチルオキシ基、ｎ−オクチルオキシ基、ｎ−ノニルオキシ基、ｎ−デシルオキシ基等の炭素数１〜１０のアルコキシ基、フッ素原子、塩素原子、臭素原子、ヨウ素原子等のハロゲン原子等が好ましく、より好ましくは炭素数１〜３のアルキル基、炭素数１〜３のアルコキシ基、ハロゲン原子である。
【００１４】
本発明のヘテロ環含有化合物の製造方法は、目的化合物が合成できる方法であれば、特に限定されない。
Ｙ1 およびＹ2 がＯである化合物は、例えば、次のように合成される。
（１）ジヒドロキシジフェニルスルホンとエピクロルヒドリンを塩基存在下で反応させて、（II）などのような化合物を得る方法が挙げられる。エピクロルヒドリンは、ジヒドロキシフェニルスルホンに対して、通常２〜２０モル倍、好ましくは４〜１０モル倍の割合で使用される。塩基としては、水酸化ナトリウム、水酸化カリウムなどが好適に用いられる。反応時、溶媒は必要に応じて用いられるが、溶媒を用いる場合はトルエン、ジメチルホルムアミド、ジメチルスルホキシド、イソプロピルアルコールなどのアルコール系溶媒などが好適に用いられる。溶媒は単独で用いても、２種以上混合して用いてもよい。反応温度は、通常−２０〜２００℃、好ましくは０〜１５０℃の範囲である。反応が終了した後は、水で洗浄した後溶媒と残存しているエピクロルヒドリンなどを留去して目的物を得る。
【００１５】
【化２】
0004609403.tif 000003
【００１６】
（２）ジクロロジフェニルスルホンに塩基存在下でメルカプトエタノールを反応させてジヒドロキシ化合物を合成し、これとエピクロルヒドリンとの反応により、（III ）などの化合物が得られる。塩基としては、水酸化ナトリウム、水酸化カリウム、炭酸ナトリウム、炭酸カリウム、ナトリウムメトキシド、カリウムメトキシド、ナトリウムエトキシド、水素化ナトリウムなどを用いることができる。溶媒は必要に応じて用いられるが、トルエン、キシレン、テトラヒドロフラン、ジオキサン、ジメチルホルムアミド、ジメチルアセトアミド、ジメチルスルホキシドなどが用いられる。
【００１７】
【化３】
0004609403.tif 000004
【００１８】
本発明の一般式（Ｉ）で表されるヘテロ環含有化合物を含む組成物は、光、熱などにより重合・硬化することができる硬化性組成物であり、一般式（Ｉ）で表されるヘテロ環含有化合物の他に、通常、上記一般式（Ｉ）で表される化合物と反応しうる官能基を有する化合物およびラジカル重合性化合物から選ばれる化合物を含有する。さらに、本発明の組成物は、これに加えて硬化助剤を含有することが好ましい。硬化助剤としては、通常、光開始剤、硬化剤等が挙げられる。
本発明の組成物中の一般式（Ｉ）で表される化合物の含有量は、硬化性組成物に対して、通常１〜１００重量％、好ましくは２０〜１００重量％である。
【００１９】
一般式（Ｉ）で表されるヘテロ環含有化合物と反応しうる官能基を有する化合物としては、（ｉ）カチオン重合可能な化合物、（ii）アニオン重合可能な化合物などが好ましく用いられる。その他に、水酸基、メルカプト基、カルボキシル基、アミノ基、イソシアネート基およびチオイソシアネート基などの官能基を有する化合物、環状カーボネート、環状チオカーボネート、環状エーテル、環状チオエーテルなどが挙げられる。
一般式（Ｉ）で表されるヘテロ環含有化合物と反応しうる官能基を有する化合物の添加量は、硬化性組成物に対して、通常０〜９５重量％、好ましくは０〜８０重量％である。一般式（Ｉ）で表されるヘテロ環含有化合物と反応しうる官能基を有する化合物と混合することにより、粘度調整、屈折率調整等が可能となる利点がある。
【００２０】
（ｉ）カチオン重合可能な化合物とは、カチオン重合可能な官能基を有する化合物を指し、例えばビニルエーテル、アリル化合物、エポキシ化合物、オキセタン類などの環状エーテル類、チイラン環含有化合物、チエタン類などの環状チオエーテル類、カーボネート類、チオカーボネート類などが挙げられる。
【００２１】
（ii）アニオン重合可能な化合物とは、アニオン重合可能な官能基を有する化合物を指し、例えばビニルエーテル、アリル化合物、エポキシ化合物、オキセタン類などの環状エーテル類、チイラン環含有化合物、チエタン類などの環状チオエーテル類、カーボネート類、チオカーボネート類などが挙げられる。
【００２２】
ラジカル重合性化合物とは、分子内に少なくとも一つのラジカル重合性エチレン性不飽和結合を有する化合物であり、ラジカル反応により重合可能な化合物をさす。ラジカル重合性不飽和結合含有化合物中のエチレン性不飽和結合の数に特に制限はないが、通常１〜２０個、好ましくは２〜２０個、より好ましくは２〜１０の範囲である。具体的には、スチレンまたはその誘導体；ビニルエステル類、ビニルエーテル類などのビニル化合物；（メタ）アクリレート類、などが挙げられる。ラジカル重合性化合物の添加量は、硬化性組成物に対して、通常０〜９５重量％、好ましくは０〜８０重量％である。ラジカル重合性化合物を混合することにより粘度調整、屈折率調整、段階的硬化等をさせることが可能となる。
【００２３】
スチレンまたはその誘導体としては、例えば、スチレン、インデン、ｐ−メチルスチレン、α−メチルスチレン、ｐ−メトキシスチレン、ｐ−ｔｅｒｔ−ブトキシスチレン、ｐ−クロロメチルスチレン、ｐ−アセトキシスチレン、ジビニルベンゼンなどが挙げられる。
ビニルエステル類としては、例えば、酢酸ビニル、プロピオン酸ビニル、酪酸ビニル、カプロン酸ビニル、珪皮酸ビニルなどが挙げられる。
【００２４】
ビニルエーテル類としては、エチルビニルエーテル、ｎ−プロピルビニルエーテル、ブチルビニルエーテル、エチレングリコールモノビニルエーテル、ブタンジオールジビニルエーテル、エチレングリコールジビニルエーテル、トリエチレングリコールジビニルエーテル、シクロヘキサンジメタノールジビニルエーテル、４，４−ビス（ビニロキシエチルオキシ）ビフェニル、１，４−ビス（ビニロキシエチルオキシ）ベンゼン、４，４−ビス（ビニロキシエチルオキシ）ジフェニルスルフィド、４，４−ビス（ビニロキシエチルオキシ）ジフェニルスルホン、エチルビニルスルフィド、ｎ−プロピルビニルスルフィド、シクロヘキシルビニルスルフィド、エチレングリコールモノビニルスルフィド、エチレングリコールジビニルスルフィド、ジエチレングリコールジビニルスルフィド、フェニルビニルスルフィドなどが挙げられる。
【００２５】
ビニル化合物としては、これらの他に、Ｎ−ビニルピロリドン、Ｎ−アクリロイルモルフォリン、Ｎ−ビニルカプロラクトン、Ｎ−ビニルピペリジン、N-ビニルホルムアミド、ビニルノルボルネン、ビニルメタクリレートなどの化合物も挙げられる。
【００２６】
（メタ）アクリレート類としては、単官能（メタ）アクリレート類、多官能（メタ）アクリレート類、硫黄含有（メタ）アクリレート類、ハロゲンを含むメタアクリレート類などが挙げられる。
【００２７】
単官能（メタ）アクリレートとしては、例えば、メチル（メタ）アクリレート、エチル（メタ）アクリレート、プロピル（メタ）アクリレート、ｎ−ブチル（メタ）アクリレート、ｔｅｒｔ−ブチル（メタ）アクリレート、シクロヘキシル（メタ）アクリレート、２−エチルヘキシル（メタ）アクリレート、ｎ−オクチル（メタ）アクリレート、イソオクチル（メタ）アクリレート、イソノニル（メタ）アクリレート、イソミリスチル（メタ）アクリレート、ステアリル（メタ）アクリレート、イソボルニル（メタ）アクリレート、ベンジル（メタ）アクリレート、２−ブトキシエチル（メタ）アクリレート、２−フェノキシエチル（メタ）アクリレート、グリシジル（メタ）アクリレート、テトラヒドロフルフリル（メタ）アクリレート、メトキシトリエチレングリコール（メタ）アクリレート、n-ブトキシエチル（メタ）アクリレート、３−クロロ−２−ヒドロキシプロピル（メタ）アクリレート、トリフロロエチル（メタ）アクリレート、２，２，３，３−テトラフロロプロピル（メタ）アクリレート、２，２，３，４，４，４−ヘキサフロロブチル（メタ）アクリレート、パーフロロオクチルエチル（メタ）アクリレート、３−ヒドロキシプロピル（メタ）アクリレート、２−ヒドロキシプロピル（メタ）アクリレート、４−ヒドロキシブチル（メタ）アクリレート、２−ヒドロキシブチル（メタ）アクリレート、５−ヒドロキシペンチル（メタ）アクリレート、６−ヒドロキシヘキシル（メタ）アクリレート、３−ヒドロキシ−３−メチルブチル（メタ）アクリレート、２−ヒドロキシ−３−フェノキシプロピル（メタ）アクリレート、ジエチルアミノエチル（メタ）アクリレート、（メタ）アクリル酸、２−（メタ）アクリロイロキシエチルコハク酸、２−（メタ）アクリロイロキシエチルヘキサヒドロフタル酸、２−（メタ）アクリロイロキシエチル−２−ヒドロキシプロピルフタレート、２−（メタ）アクリロイロキシエチルアシッドホスフェートなどが挙げられる。
【００２８】
多官能（メタ）アクリレート類としては、１，３−プロパンジオールジ（メタ）アクリレート、１，３−ブタンジオールジ（メタ）アクリレート、１，４−ブタンジオール（メタ）アクリレート、１，６−ヘキサンジオールジ（メタ）アクリレート、１，９−ノナンジオールジ（メタ）アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、ネオペンチルグリコールジ（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、グリセリンジ（メタ）アクリレート、２−ヒドロキシ−３−（メタ）アクリロイロキシプロピル（メタ）アクリレート、ビス（オキシメチル）トリシクロ［５．２．０2,6 ］デカン＝ジ（メタ）アクリレート、ビス（オキシメチル）ペンタシクロ［６．５．１．１3,6 ．０2,7 ．０9,13] ペンタデカン＝ジ（メタ）アクリレートなどが挙げられる。
【００２９】
硫黄含有メタアクリレート化合物としては、（ビス２−（メタ）アクリロイルオキシエチルチオ）エタン、１，１，１−トリス（（メタ）アクリロイルチオメチル）エタン、４，４−ジメルカプトジフェニルジ（メタ）アクリレート、４，４’−ビス（β−（メタ）アクリロイルオキシエチルチオ）ジフェニルスルホン、ｐ−ビス（β−（メタ）アクリロイルオキシエチルチオ）キシリレン、ｍ−ビス（β−（メタ）アクリロイルオキシエチルチオ）キシリレン、ｐ−ビス- （β−（メタ）アクリロイルオキシエチルオキシエチルチオ）キシリレン、ｍ−ビス（β−（メタ）アクリロイルオキシエチルオキシエチルチオ）キシリレン、ｍ−ビス（β−（メタ）アクリロイルオキシエチルチオ）−２，３，５，６−テトラクロロ−ｐ−キシリレンなどが挙げられる。
【００３０】
アリル１合物としては、例えば、コハク酸ジアリル、フタル酸ジアリル、マロン酸ジエチルアリル、ｐ−ビス（β−アリルオキシエチルチオ）キシリレン、ｐ−ビス（β−アリルチオエチルチオ）キシリレンなどが挙げられる。
【００３１】
本発明で用いられる光開始剤としては、光塩基発生剤、光酸発生剤、光ラジカル発生剤などが挙げられる。
光塩基発生剤は、可視光、紫外線、電子線などの活性エネルギー線の照射によって、塩基を生成する化合物である。光塩基発生剤として、たとえば、非イオン性光塩基発生剤、イオン性光塩基発生剤などが挙げられる。非イオン性光塩基発生剤としては、オキシム類、カルバミン酸エステル類などが挙げられ、イオン性光塩基発生剤としてはアンモニウム塩類などが挙げられる。光塩基発生剤は単独で使用しても、２種以上を混合して使用してもよい。以下に合成法を挙げるが、これらに制限されるものではない。
【００３２】
オキシム類としては、Ｏ−フェニルアセチルアセトフェノンオキシム、Ｏ−ベンゾイルアセトフェノンオキシム、Ｏ，Ｏ' −スクシニルジアセトフェノンオキシム、Ｏ，Ｏ' −グルタニルジアセトフェノンオキシム、Ｏ，Ｏ' −ピバロイルアセトフェノンオキシム、ジメチルグリオキシムジエチルカーボネート、ビアセチルモノキシムエチルカーボネート、アセトンオキシムエチルカーボネート、ベンゾフェノンオキシムエチルカーボネート、ビアセチルモノオキシムフェニルウレタン、ビアセチルモノオキシムフェニルエステル、ビアセチルモノオキシムアセチルエステル、アセトンオキシムフェニルエステル、ベンゾフェノンオキシムフェニルエステル、ベンゾフェノンエステルアセチルエステル、２，３−ブタンジオン−Ｏ−メタクリロイルオキシム、２，３−ブタンジオン−Ｏ−ビニルベンゾイルオキシム、２−プロパノン−Ｏ−メタクリロイルオキシム等が挙げられる。        これらには、ラジカル開始剤にもなり得るものも含まれる。
【００３３】
これらのオキシム類光塩基発生剤の製造法としては、公知の手法が使用可能で、例えば、酸塩化物を原料としてオキシムと反応させることにより合成が可能である。具体的には、例えば、Sung Il Hong. et al, J. Polym. Sci., Polym. Chem. Ed.,12, 2553(1974)に記載の方法に準じて製造することができる。
【００３４】
カルバミン酸エステル類は、ニトロベンジルアルコール類とカルボニルジイミダゾール類、ニトロベンジルアルコール類とイソシアネート、ベンゾイン類とイソシアネートなどから合成される。ニトロベンジルアルコール類とカルボニルジイミダゾール類から合成されるものとしては、例えば、Ｎ−（２−ニトロベンジルオキシカルボニル）イミダゾール、Ｎ−（３−ニトロベンジルオキシカルボニル）イミダゾール、Ｎ−（４−ニトロベンジルオキシカルボニル）イミダゾール、Ｎ−（４−クロロ−２−ニトロベンジルオキシカルボニル）イミダゾール、Ｎ−（５−メチル−２−ニトロベンジルオキシカルボニル）イミダゾール、Ｎ−（４，５−ジメチル−２−ニトロベンジルオキシカルボニル）イミダゾール、Ｎ−（２−ニトロベンジルオキシカルボニル）−２−メチルイミダゾール、Ｎ−（３−ニトロベンジルオキシカルボニル）−２−メチルイミダゾール、Ｎ−（４−ニトロベンジルオキシカルボニル）−２−メチルイミダゾール、Ｎ−（４−クロロ−２−ニトロベンジルオキシカルボニル）−２−メチルイミダゾール、Ｎ−（５−メチル−２−ニトロベンジルオキシカルボニル）−２−メチルイミダゾール、Ｎ−（４，５−ジメチル−２−ニトロベンジルオキシカルボニル）−２−メチルイミダゾール、Ｎ−（２−メチル−２−フェニルプロピル）−Ｎ−シクロヘキシルアミンなどが挙げられる。ニトロベンジルアルコール類とイソシアネートから合成されるものとしては、たとえば、シクロヘキシルカルバミン酸−２−ニトロベンジルエステル、シクロヘキシルカルバミン酸−３−ニトロベンジルエステル、シクロヘキシルカルバミン酸−４−ニトロベンジルエステル、シクロヘキシルカルバミン酸−４−クロロ−２−ニトロベンジルエステル、シクロヘキシルカルバミン酸−５−メチル−２−ニトロベンジルエステル、シクロヘキシルカルバミン酸−４，５−ジメトキシ−２−ニトロベンジルエステルなどが挙げられる。ベンジルアルコール類とイソシアネートから合成されるシクロヘキシルカルバミン酸−１−メチル−１−フェニルエチルエーテル、シクロヘキシルカルバミン酸ベンゾヒドリルエステル等が挙げられる。ベンゾイン類とイソシアネートから合成されるものとしては、たとえば、シクロヘキシルカルバミン酸−２−オキソ−１，２ッ ジフェニルエチルエステル、シクロヘキシルカルバミン酸−２−（３，５−ジメトキシフェニル）−２−オキソ−１−フェニルエチルエステル、シクロヘキシルカルバミン酸−１，２−ビス（３，５−ジメトキシフェニル）−２−オキソ−エチルエステルなどが挙げられる。
【００３５】
イソシアネートとしては、脂肪族イソシアネート、芳香族イソシアネートが挙げられる。脂肪族イソシアネートとしては、例えば、メチルイソシアネート、クロロメチルイソシアネート、エチルイソシアネート、２−ブロモエチルイソシアネート、ｎ−プロピルイソシアネート、ｎ−ブチルイソシアネート、ｔ−ブチルイソシアネート、ペンチルイソシアネート、ヘプチルイソシアネート、エチルイソシアネートアセテート、オクタデシルイソシアネート、アリルイソシアネート、シクロヘキシシルイソシアネート、トリクロロメチルイソシアネート、クロロスルフォニルイソシアネート、３−イソシアネートプロピルジメチルクロロシラン、オクチルイソシアネート、３−ヨードプロピルイソシアネート、ヘキシルイソシアネート、メチルイソシアネートクロロフォルメート、テトラヒドロ−２−ピラニルイソシアネート、ウンデシルイソシアネート、エチル−３−イソシアネートプロピオナート、エチル−２−イソシアネート−３−メチルブチラート、シクロプロピルイソシアネート、ヘキサメチレンジイソシアネート、ジシクロヘキサメタン−４，４−ジイソシアネート、１，１２−ジシクロシアネートドデカン、トリメチルヘキサメチレンジアミンジソシアネート、テトライソシアネートシラン、ブトキシシラントリイソシアネート、イソホロンジイソシアネート、１，４−シクロヘキサンジイソシアネート、１，５−ジイソシアネート−２−メチルペンタン、１，４−ジイソシアネートブタン、１，３−ビス（イソシアネートメチル）シクロヘキサン、メタンジイソシアネート、トリメチル−１，６−ジイソシアネートヘキサン、１，８−ジイソシアネートオクタン、ジメリルジイソシアネートなどが挙げられる。
【００３６】
芳香族イソシアネートとしては、例えば、フェニルイソシアネート、２−フルオロフェニルイソシアネート、２，５−ジフルオロフェニルイソシアネート、２−クロロイソシアネート、２，３−ジクロロフェニルイソシアネート、２，５−ジクロロフェニルイソシアネート、２−メトキシフェニルイソシアネート、２，４−ジメトキシフェニルイソシアネート、２，５−ジメトキシフェニルイソシアネート、２−トリフルオロフェニルイソシアネート、２，５−ジメチルフェニルイソシアネート、３−ブロモイソシアネート、３−クロロフェニルイソシアネート、３，４−ジクロロフェニルイソシアネート、３−トリフルオロフェニルイソシアネート、４−ブロモフェニルイソシアネート、４−フルオロフェニルイソシアネート、４−メトキシフェニルイソシアネート、ｐ−トリルイソシアネート、ｐ−トルエンスルフォニルイソシアネート、ベンゾイルイソシアネート、１−フェニルエチルイソシアネート、１−ナフチルイソシアネート、１−（１−ナフチル）エチルイソシアネート、２−ニトロフェニルイソシアネート、ベンゼンスルフォニルイソシアネート、ベンジルイソシアネート、４−クロロベンジルスルフォニルイソシアネート、３，５−ビス（トリフルオロメチル）フェニルイソシアネート、２，４，６−トリブロモフェニルイソシアネート、２，５−ジフルオロフェニルイソシアネート、メチルー２−イソシアネートベンゾエート、２，３−ジメチルフェニルイソシアネート、２−エチル−５−エチルフェニルイソシアネート、５−クロロ−２，４−ジメトキシフェニルイソシアネート、３−（メチルチオ）フェニルイソシアネート、エチル−３−イソシアネートベンゾエート、３−アセチルフェニルイソシアネート、４−ヨードフェニルイソシアネート、４−メチル−３−ニトロフェニルイソシアネート、トリフェニルメチルイソシアネート、４−シアノフェニルイソシアネート、フェネチルイソシアネート、ジメチル−５−イソシアネートイソフタレート、フェニルイソシアネートフォルメート、２−ビフェニリルイソシアネート、３−イソプロペンチル−α，α−ジメチルベンジルイソシアネート、トリフェニルシリルイソシアネート、３，５−ジメチルイソキサゾール−４−イソシアネート、１−アダマンチルイソシアネート、ＰＭＰＩ、４−（６−メチル−２−ベンゾチアゾイル）フェニルイソシアネート、３−メチルベンジルイソシアネート、９Ｈ−フルオレン−９−イル−イソシアネート、トリレン−２，６−ジイソシアネート、トリレン−２，４−ジイソシアネート、１，３−フェニレンジイソシアネート、１，４−フェニレンジイソシアネート、４−クロロ−６−メチル−１，３−フェニレンジイソシアネート、３，３' −ジメトキシ−４，４' −ビフェニレンジイソシアネート、３，３' −ビトリレン−４，４' −ビフェニレンジイソシアネート、４，４' −ジイソシアネート−３，３' −ジメチルジフェニルメタン、α，α−ジメチル−α，４−フェネチルジイソシアネート、４−ブロモ−６−メチル−１，３−フェニレンジイソシアネート、４，４' −ジフェニルメタンジイソシアネート、トリレン−２，５−ジイソシアネート、４，４' −メチレンビス（２−クロロフェニルイソシアネート）、１���５−ナフタレンジイソシアネート、メチルイジントリ−ｐ−フェニレントリイソシアネート、３，３' −ジクロロジフェニル−  ４，４' −ジイソシアネート、２−フルオロ−１，３−ジイソシアネートベンゼン、１−クロロメチルー２，４ッ ジイソシアネートベンゼン、４，４' −メチレンビス（２，６−ジエチルフェニル）イソシアネート、２，２−ビス（４−イソシアネートフェニル）ヘキサフルオロプロパン、４，４' −オキシビス（フェニルイソシアネート）、２，４，６−トリメチル−１，３−フェニレンジイソシアネート、トリス（ｐ−イソシアネートフェニル）アミン、α，４−トリレンジイソシアネート、ｍ−キシリレンジイソシアネート、１，３−ビス（２−イソシアネート−２−プロピル）ベンゼンなどが挙げられる。
【００３７】
これらのカルバミン酸エステル類光塩基発生剤の製造法としては、公知の手法が使用可能である。具体的には、例えば、Nishikubo,T. et al, Polym. J., 26(7), 864 (1994)、Nishikubo,T. et al, Polym. J., 29(5), 450 (1997)、J. Chem. Soc. Perkin Trans. 1, 2429(1997) に記載の方法に準じて製造することができる。
【００３８】
アンモニウム塩類としては、ヨードジフェニルエタンとトリエチルアミンからなる塩、α−ブロモフェナシル類とトリエチレンジアミンからなる塩、α−ブロモナフチル類とトリエチレンジアミンからなる塩、ヘキサアミンコバルトテトラフェニルホウ素塩などが挙げられる。
【００３９】
これらのアンモニウム塩類光塩基発生剤の製造法としては、公知の手法が使用可能で、例えば、α−ブロモフェナシル類やα−ブロモナフチル類を原料としてトリエチレンジアミンを反応させることにより合成が可能である。具体的には、例えば、Tachi, H. et al, J. Photopolym. Sci. Technol.,12,313(1999)に記載の方法に準じて製造することができる。
【００４０】
光酸発生剤は、可視光、紫外線、電子線などの活性エネルギー線の照射によって、酸を生成する化合物である。光酸発生剤としては、例えば、一般式（IV）などの鉄−アレーン錯体化合物、芳香族ジアゾニウム塩、一般式（Ｖ）〜（VIII）などの芳香族ヨードニウム塩、一般式（IX）〜（XIII）などの芳香族スルホニウム塩、ピリジニウム塩、アンモニウム塩、芳香族シラノール・アルミニウム錯体などが挙げられる。光酸発生剤は単独で使用しても、２種以上を混合して使用してもよい。
【００４１】
【化４】
0004609403.tif 000005
【００４２】
【化５】
0004609403.tif 000006
【００４３】
光ラジカル発生剤は、可視光、紫外線、電子線などの活性エネルギー線の照射によって、ラジカルを発生する化合物であればよく、一般にラジカル重合性モノマーの光開始剤として公知とされているものが用いられる。光ラジカル発生剤としては、例えば、（ビス）アシルホスフィンオキシドおよびそのエステル類、アセトフェノン系化合物、ベンゾフェノン系化合物、ベンゾインエーテル系化合物、ケタール誘導体化合物、チオキサントン化合物、２−メチル−１−〔４−（メチルチオ）フェニル〕−２−モルフォリノプロパン−１−オン、２−ベンジル−２−Ｎ，Ｎ−ジメチルアミノ−１−（４−モルフォリノフェニル）−１−ブタノン、芳香族ジアゾニウム塩、芳香族スルホニウム塩、芳香族ヨードニウム塩、メタロセン化合物等が挙げられる。好ましくは、ベンゾフェノン誘導体、ホスフィンオキシド誘導体、チオキサントン類が用いられる。
【００４４】
（ビス）アシルホスフィンオキシドとしては、２，６−ジメチルベンゾイルジフェニルホスフィンオキシド、２，４，６−トリメチルベンゾイルジフェニルホスフィンオキシド、２，４，６−トリメチルベンゾイルフェニルホスフィン酸メチルエステル、２，６−ジクロルベンゾイルフェニルホスフィンオキシド、２，６−ジメチトキシベンゾイルジフェニルホスフィンオキシド、ビス（２，６−ジメトキシベンゾイル）−２，４，４−トリメチル−ペンチルホスフィンオキサイド、ビス（２，４，６−トリメチルベンゾイル）−フェニルホスフィンオキサイド等が挙げられる。
【００４５】
アセトフェノン系化合物としては、アセトフェノン、メトキシアセトフェノン、１−フェニル−２−ヒドロキシ−２−メチルプロパン−１−オン、１−ヒドロキシシクロヘキシルフェニルケトン、４−ジフェノキシジクロロアセトフェノン、ジエトキシアセトフェノン、１−（４−イソプロピルフェニル）−２−ヒドロキシ−２−メチルプロパン−１−オン等が挙げられる。
【００４６】
ベンゾフェノン系化合物としては、ベンゾフェノン、４−フェニルベンゾフェノン、ベンゾイル安息香酸メチル、４−フェニルベンゾフェノン、ヒドロキシベンゾフェノン、３，３′−ジメチル−４−メトキシベンゾフェノン、ジフェノキシベンゾフェノン等が挙げられる。
【００４７】
ベンゾインエーテル系化合物としては、ベンゾインエチルエーテル、ベンゾインプロピルエーテル等が挙げられる。
ケタール誘導体化合物としては、ベンジルジメチルケタール等が挙げられる。          チオキサントン化合物としては、２−クロロチオキサントン、２，４−ジメチルチオキサントン、２，４−ジエチルチオキサントン、２，４−ジイソプロピルチオキサントン、イソプロピルチオキサントン等が挙げられる。
光ラジカル発生剤は単独で使用しても、２種以上を混合して使用してもよい。
【００４８】
これら光酸発生剤、光塩基発生剤、光ラジカル発生剤などの開始剤は、用途によって単独で使用しても、複数の種類を組み合わせて使用してもよい。好ましくは、それぞれ単独、光塩基発生剤と光ラジカル発生剤の組合せ、光酸発生剤と光ラジカル発生剤の組み合わせなどで用いられる。組成物の安定性、作業性を考慮すると、可視光による分解が穏やかで、紫外線や赤外線による分解が速やかに起こる、Ｎ−（２−ニトロベンジルオキシ）カルボニルイミダゾール、１−ヒドロキシシクロヘキシルフェニルケトン、１−ヒドロキシ−２−メチル−１−フェニルプロパン−１−オンなどを使用することが好ましい。
【００４９】
光開始剤は、活性エネルギー線を用いて硬化性樹脂組成物を硬化させる場合には、添加することが好ましい。光開始剤を用いる場合の光開始剤の添加量は、硬化性組成物が良好に硬化して、硬化物が得られる範囲であればよい。具体的には、一般式（Ｉ）で表される化合物並びにそれと反応しうる官能基を有する化合物およびラジカル重合性化合物から選ばれる１以上の化合物の総量１００重量部に対して、光開始剤の総量が、通常０．００１重量部以上、好ましくは０．０５重量部以上であり、通常１０重量部以下、好ましくは５重量部以下である。開始剤の添加量が少なすぎる場合は、組成物の硬化が十分に行えず、一方、添加量が多すぎる場合は、硬化物の機械的強度が低下するなどその物性に悪い影響を与える可能性がある。
【００５０】
本発明で用いられる硬化剤としては、アミン類、４級アンモニウム塩類、ホスフィン類、有機酸類、ルイス酸類、過酸化物、アゾ化合物などのいわゆる硬化剤が挙げられる。
アミン類としては、１級アミン、１級ポリアミン、２級アミン、２級ポリアミン、３級アミン、３級ポリアミン、アミジン類、イミダゾール類などが挙げられる。
【００５１】
１級アミンとしては、エチルアミン、ｎ−プロピルアミン、ｓｅｃ−プロピルアミン、ｎ−ブチルアミン、ｓｅｃ−ブチルアミン、ｉ−ブチルアミン、ｔｅｒｔ−ブチルアミン、ペンチルアミン、ヘキシルアミン、ヘプチルアミン、オクチルアミン、デシルアミン、ラウリルアミン、ミスチリルアミン、１，２−ジメチルヘキシルアミン、３−ペンチルアミン、２−エチルヘキシルアミン、アリルアミン、アミノエタノール、１−アミノプロパノール、２−アミノプロパノール、アミノブタノール、アミノペンタノール、アミノヘキサノール、３−エトキシプロピルアミン、３−プロポキシプロピルアミン、３−イソプロポキシプロピルアミン、３−ブトキシプロピルアミン、３−イソブトキシプロピルアミン、３−（２−エチルヘキシロキシ）プロピルアミン、アミノシクロペンタン、アミノシクロヘキサン、アミノノルボルネン、アミノメチルシクロヘキサン、ベンジルアミン、フェネチルアミン、α−フェニルエチルアミン、ナフチルアミン、フルフリルアミン等が挙げられる。
【００５２】
１級ポリアミンとしては、エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ジメチルアミノプロピルアミン、ジエチルアミノプロピルアミン、ビス（３−アミノプロピル）エーテル、１，２−ビス（３−アミノプロポキシ）エタン、１，３−ビス（３−アミノプロポキシ）−２，２' −ジメチルプロパン、アミノエチルエタノールアミン、１，２−、１，３−あるいは１，４−ビスアミノシクロヘキサン、１，３−ビスアミノメチルシクロヘ、１，４−ビスアミノメチルシクロヘキサン、１，３−ビスアミノエチルシクロヘキサン、１，４−ビスアミノエチルシクロヘキサン、水添４，４' −ジアミノジフェニルメタン、２−アミノピペリジン、４−アミノピペリジン、２−アミノメチルピペリジン、４−アミノメチルピペリジン、２−アミノエチルピペリジン、４−アミノエチルピペリジン、Ｎ−アミノエチルピペリジン、Ｎ−アミノプロピルピペリジン、Ｎ−アミノエチルモルホリン、Ｎ−アミノプロピルモルホリン、イソホロンジアミン、メンタンジアミン、１，４−ビスアミノプロピルピペラジン、ｏ−、ｍ−、あるいはｐ−フェニレンジアミン、２，４−トリレンジアミン、２，６−トリレンジアミン、２，４−トルエンジアミン、ｍ−アミノベンジルアミン、４−クロロ−ｏ−フェニレンジアミン、テトラクロロ−ｐ−キシリレンジアミン、４−メトキシ−６−メチル−ｍ−フェニレンジアミン、ｍ−、あるいはｐ−キシリレンジアミン、２，６−ナフタレンジアミン、４，４' −ジアミノジフェニルメタン、２，２−（４，４' −ジアミノジフェニル）プロパン、４，４' −ジアミノジフェニルエーテル、４，４' −ジアミノジフェニルスルホン、４，４' −ジアミノジトリルスルホン、メチレンビス（ｏ−クロロアニリン）、３，９−ビス（３−アミノプロピル）−２，４，８，１０−テトラオキサスピロ［５，５］ウンデカン、ジエチレントリアミン、イミノビスプロピルアミン、メチルイミノビスプロピルアミン、ビス（ヘキサメチレン）トリアミン、トリエチレンテトラミン、テトラエチレンペンタミン、ペンタエチレンヘキサミン、Ｎ−アミノエチルピペラジン、Ｎ−アミノプロピルピペラジン、１，４−ビス（アミノエチルピペラジン）、１，４−ビス（アミノプロピルピペラジン）、２，６−ジアミノピリジン、ビス（３，４−ジアミノフェニル）スルホン等が挙げられる。
【００５３】
２級アミンとしては、ジエチルアミン、ジプロピルアミン、ジ−ｎ−ブチルアミン、ジ−ｓｅｃ−ブチルアミン、ジイソブチルアミン、ジ−ｎ−ペンチルアミン、ジ−３−ペンチルアミン、ジヘキシルアミン、オクチルアミン、ジ（２−エチルヘキシル）アミン、メチルヘキシルアミン、ジアリルアミン、ピロリジン、ピペリジン、２−、３−、４−ピコリン、２，４−、２，６−、３，５−ルペチジン、ジフェニルアミン、Ｎ−メチルアニリン、Ｎ−エチルアニリン、ジベンジルアミン、メチルベンジルアミン、ジナフチルアミン、ピロール、インドリン、インドール、モルホリン等が挙げられる。
【００５４】
２級ポリアミンとしては、Ｎ，Ｎ' −ジメチルエチレンジアミン、Ｎ，Ｎ' −ジメチル−１，２−ジアミノプロパン、Ｎ，Ｎ' −ジメチル−１，３−ジアミノプロパン、Ｎ，Ｎ' −ジメチル−１，２−ジアミノブタン、Ｎ，Ｎ' −ジメチル−１，３−ジアミノブタン、Ｎ，Ｎ' −ジメチル−１，４−ジアミノブタン、Ｎ，Ｎ' −ジメチル−１，５−ジアミノペンタン、Ｎ，Ｎ' −ジメチル−１，６−ジアミノヘキサン、Ｎ，Ｎ' −ジメチル−１，７−ジアミノヘプタン、Ｎ，Ｎ' −ジエチルエチレンジアミン、Ｎ，Ｎ' −ジエチル−１，２−ジアミノプロパン、Ｎ，Ｎ' −ジエチル−１，３−ジアミノプロパン、Ｎ，Ｎ' −ジエチル−１，２−ジアミノブタン、Ｎ，Ｎ' −ジエチル−１，３−ジアミノブタン、Ｎ，Ｎ' −ジエチル−１，４−ジアミノブタン、Ｎ，Ｎ' −ジエチル−１，６−ジアミノヘキサン、ピペラジン、２−メチルピペラジン、２，５−あるいは２，６−ジメチルピペラジン、ホモピペラジン、１，１−ジ−（４−ピペリジル）メタン、１，２−ジ−（４−ピペリジル）エタン、１，３−ジ−（４−ピペリジル）プロパン、１，４−ジ−（４−ピペリジル）ブタン、テトラメチルグアニジン等が挙げられる。
【００５５】
３級アミンとしては、トリメチルアミン、トリエチルアミン、トリ−ｎ−プロピルアミン、トリ−ｉｓｏ−プロピルアミン、トリ−１，２−ジメチルプロピルアミン、トリ−３−メトキシプロピルアミン、トリ−ｎ−ブチルアミン、トリ−ｉｓｏ−ブチルアミン、トリ−ｓｅｃ−ブチルアミン、トリ−ペンチルアミン、トリ−３−ペンチルアミン、トリ−ｎ−ヘキシルアミン、トリ−ｎ−オクチルアミン、トリ−２−エチルヘキシルアミン、トリ−ドデシルアミン、トリ−ラウリルアミン、ジシクロヘキシルエチルアミン、シクロヘキシルジエチルアミン、トリ−シクロヘキシルアミン、Ｎ，Ｎ−ジメチルヘキシルアミン、Ｎ−メチルジヘキシルアミン、Ｎ，Ｎ−ジメチルシクロヘキシルアミン、Ｎ−メチルジシクロヘキシルアミン、Ｎ、Ｎ−ジエチルエタノールアミン、Ｎ、Ｎ−ジメチルエタノールアミン、Ｎ−エチルジエタノールアミン、トリエタノールアミン、トリベンジルアミン、Ｎ，Ｎ−ジメチルベンジルアミン、ジエチルベンジルアミン、トリフェニルアミン、Ｎ，Ｎ−ジメチルアミノ−ｐ−クレゾール、Ｎ，Ｎ−ジメチルアミノメチルフェノール、２−（Ｎ，Ｎ−ジメチルアミノメチル）フェノール、Ｎ，Ｎ−ジメチルアニリン、Ｎ，Ｎ−ジエチルアニリン、ピリジン、キノリン、Ｎ−メチルモルホリン、Ｎ−メチルピペリジン、２−（２−ジメチルアミノエトキシ）−４−メチル−１，３，２−ジオキサボルナン等が挙げられる。
【００５６】
３級ポリアミンとしては、テトラメチルエチレンジアミン、ピラジン、Ｎ，Ｎ' −ジメチルピペラジン、Ｎ，Ｎ' −ビス（（２−ヒドロキシ）プロピル）ピペラジン、ヘキサメチレンテトラミン、Ｎ，Ｎ，Ｎ' ，Ｎ' −テトラメチル−１，３−ブタンアミン、２−ジメチルアミノ−２−ヒドロキシプロパン、ジエチルアミノエタノール、Ｎ，Ｎ，Ｎ−トリス（３−ジメチルアミノプロピル）アミン、２，４，６−トリス（Ｎ，Ｎ−ジメチルアミノメチル）フェノール、ヘプタメチルイソビグアニド等が挙げられる。
【００５７】
アミジン類としては、１，８−ジアザビシクロ（５，４，０）ウンデセン−７、１，５−ジアザビシクロ（４，３，０）ノネン−５、６−ジブチルアミノ−１，８−ジアザビシクロ（５，４，０）ウンデセン−７、１，４−ジアザビシクロ（２，２，２）オクタン等が挙げられる。
【００５８】
イミダゾール類としては、イミダゾール、Ｎ−メチルイミダゾール、２−メチルイミダゾール、４−メチルイミダゾール、Ｎ−エチルイミダゾール、２−エチルイミダゾール、４−エチルイミダゾール、Ｎ−ブチルイミダゾール、２−ブチルイミダゾール、Ｎ−ウンデシルイミダゾール、２−ウンデシルイミダゾール、Ｎ−フェニルイミダゾール、２−フェニルイミダゾール、Ｎ−ベンジルイミダゾール、２−ベンジルイミダゾール、１−ベンジル−２−メチルイミダゾール、Ｎ−（２' −シアノエチル）−２−メチルイミダゾール、Ｎ−（２' −シアノエチル）−２−ウンデシルイミダゾール、Ｎ−（２' −シアノエチル）−２−フェニルイミダゾール、３，３−ビス−（２−エチル−４−メチルイミダゾリル）メタン、アルキルイミダゾールとイソシアヌール酸の付加物、アルキルイミダゾールとホルムアルデヒドの縮合物等が挙げられる。
【００５９】
４級アンモニウム塩類としては、テトラメチルアンモニウムクロライド、テトラ−ｎ−ブチルアンモニウムヘキサフルオロホスファイト、トリメチルベンジルアンモニウムクロライド等が挙げられる。
【００６０】
ホスフィン類としては、トリメチルフォスフィン、トリエチルフォスフィン、トリ−ｉｓｏ−プロピルフォスフィン、トリ−ｎ−ブチルフォスフィン、トリ−ｎ−ヘキシルフォスフィン、トリ−ｎ−オクチルフォスフィン、トリシクロヘキシルホスフィン、トリフェニルフォスフィン、トリベンジルホスフィン、トリス（２−メチルフェニル）ホスフィン、トリス（３−メチルフェニル）ホスフィン、トリス（４−メチルフェニル）ホスフィン、トリス（ジエチルアミノ）ホスフィン、トリス（４−メチルフェニル）ホスフィン、ジメチルフェニルフォスフィン、ジエチルフェニルフォスフィン、ジシクロヘキシルフェニルホスフィン、エチルジフェニルフォスフィン、ジフェニルシクロヘキシルホスフィン、クロロジフェニルフォスフィン等が挙げられる。
【００６１】
硬化剤としては、好ましくは、アミン類、４級アンモニウム塩類またはフォスフィン類が、特に好ましくは、２級モノアミン、３級モノアミン、３級ポリアミン、イミダゾール類、アミジン類、４級アンモニウム塩類またはフォスフィン類が用いられる。これらの硬化剤は単独で使用しても、２種以上を混合して使用してもよい。
【００６２】
硬化剤を添加する場合、硬化剤の添加量は、本発明の組成物が良好に硬化して、硬化物が得られる範囲であればよい。具体的には、一般式（Ｉ）で表される化合物、並びにそれと反応しうる官能基を有する化合物およびラジカル重合性化合物から選ばれる１以上の化合物の総量１００重量部に対して、硬化剤の総量が、通常０．００１重量部以上、好ましくは０．０５重量部以上であり、通常１０重量部以下、好ましくは５重量部以下である。開始剤の添加量が少なすぎる場合は、組成物の硬化が十分に行えず、一方、添加量が多すぎる場合は、硬化物の機械的強度が低下するなどその物性に悪い影響を与える可能性がある。
【００６３】
開始剤、硬化剤が、光および／または熱などの刺激により発生した酸、塩基が触媒作用をし、さらに酸、塩基を生成し、酸、塩基の発生効率が上がる化合物がある。この化合物には、光塩基発生剤、光酸発生剤自体が、そのような現象を示すものを含む。このような化合物としては、ｐ−トルエンスルホン酸エステル類やカルバミン酸エステル類などが挙げられる。２，４，６−トリス［２−（ｐ−トルエンスルフォニルオキシ）エチル］−１，３，５−トリオキシラン、３−フェニル−３，３' −エチレンジオキシ−１−プロピルｐ−トルエンスルホネート、３−フェニル−３，３' −エチレンジオキシ−１−プロピルメシチレンスルホネート、２−フェニル−２−プロピル−２−メチル−２（ヒドロキシメチル）−３−ケトブタノエート、ｔ−ブチル−２−メチル−２（（ｐ−トルエンスルホニルオキシ）メチル）−３−ケトブタノエート、１−（９−フルオレニルメトキシカルボニル）ピペリジン、１，３−ビス［（２−ニトロベンジル）−オキシカルボニル−４−ピペリジル］プロパノン、シクロヘキシルカルバミン酸−２−オキソ−１，２−ジフェニルエチルエステル、シクロヘキシルカルバミン酸−２−（３，５−ジメトキシフェニル）−２−オキソ−１−フェニルエチルエステル、シクロヘキシルカルバミン酸−１，２−ビス（３，５−ジメトキシフェニル）−２−オキソ−エチルエステルなどが挙げられる。このような化合物を酸、塩基の拮抗作用によって触媒を失活させない範囲で、必要に応じて添加することができる。
【００６４】
本発明の組成物には、本発明の効果を損ねない範囲で、上記の他に公知の重合禁止剤、酸化防止剤、紫外線吸収剤、光増感剤、連鎖移動剤、溶剤、離型剤、可塑剤、処理剤、柔軟性および保形性付与剤、充填剤等の各種添加剤を添加しても良い。
重合禁止剤、酸化防止剤、紫外線吸収剤を添加することにより、組成物の安定性を向上させることができる。また、光増感剤、連鎖移動剤を添加することにより硬化を効率的に行うことができる。
【００６５】
溶剤としては、溶剤は必須成分が溶けるような種類であれば特に制限はない。具体的にはトルエンなどの芳香族炭化水素類、ヘキサンなどのような脂肪族炭化水素類、エーテルやテトラヒドロフランのようなエーテル類、アセトンやメチルエチルケトンのようなケトン類、酢酸エチルのようなエステル類、イソプロピルアルコールのようなアルコール類などを挙げることができる。溶剤を添加することにより、本発明の組成物の粘度を調整することができる。
可塑剤としては、例えば、フタル酸ジブチル、d4シリコーン等が挙げられる。
【００６６】
柔軟性および保形性付与剤としては、例えば、ポリビニルブチラール、アクリルポリマー、ポリフェニレンエーテル、ポリエーテルスルホン、ポリスルホン、トリアセチルセルロース（TAC ）等を使用することができる。
離型剤、可塑剤、処理剤、柔軟性および保形性付与剤など過剰に添加すると、硬化物のガラス転移点温度が下がったり、比誘電率が上がる傾向にあるので、これらの添加量は、本発明の一般式（Ｉ）で表される化合物を含む組成物１００重量部に対して通常０〜２０重量部の範囲から選ばれる。
充填剤としては、例えば、シリカ、アルミナ、炭酸カルシウム等のフィラー、銅、銀、金等の金属粒子、繊維状物質等が挙げられる。
【００６７】
本発明の組成物は、一般式（Ｉ）の化合物、これと反応し得る官能基を有する化合物、ラジカル重合性化合物、硬化助剤および必要に応じて添加剤を混合することにより得ることができる。
本発明の組成物は、適宜な形状に賦形した後、硬化することにより、硬化物を得ることができる。本発明の組成物を硬化させる方法としては、硬化剤を添加して硬化させる方法、加熱により硬化させる方法、光を照射することにより硬化させる方法が挙げられる。
硬化剤を添加して硬化させる方法の場合、硬化は、通常５０℃以上、２００℃以下で行うことができる。
【００６８】
加熱により硬化させる方法の場合、通常５０℃以上、好ましくは１００℃以上、通常２００℃以下、好ましくは１８０℃以下の温度に通常０．５〜３６時間保持される。
光を照射することにより硬化させる方法の場合、光の波長としては単一波長である必要はなく、使用する光開始剤の特性に依存し、該光開始剤の分解が効率的に起こる波長を含む活性エネルギー線が選ばれる。具体的には、可視光、紫外線、近赤外線、遠赤外線、電子線等が使用可能であり、高圧水銀灯、低圧水銀灯、メタルハロゲンランプ等から発せられる紫外線が好ましい。
これらの硬化方法は単独で行っても、併用してもよい。併用する場合としては、例えば、光照射を行った後に加熱処理をする方法、硬化剤による硬化と光照射による方法を併用する方法などが挙げられる。
【００６９】
本発明の組成物を賦形する方法としては、型を用いて成形する方法、基材上に塗布する方法などが挙げられる。
型を用いて成形する方法としては、成形型内に本発明の組成物を注入した後、上述の方法により硬化し、脱型することにより、本発明の組成物からなる成形体を得ることができる。
型を用いて成形し、かつ、硬化を光硬化により行う場合は、エネルギー線に対して透明な部分を有する成形型に本発明の組成物を注入し、成形型の透明な側からエネルギー線を照射して硬化させ、成型体を得ることができる。型を用いて成形すると、型の表面形状を転写させた成形体を得ることもできる。この際、成型時に液状である本発明の組成物を用いれば、精密成形を行うことができる。このようにして得られた成形体は、屈折率が通常１．５以上、好ましくは１．６以上であり、レンズ、プリズム、導波路、基板などの光学部品として用いることができる。
【００７０】
また、基材上に塗布する方法としては、基材上に本発明の組成物を塗布した後に、乾燥、および硬化することにより、本発明の組成物が硬化した硬化物からなる層と基材層とを有する積層体を得ることができる。
基材上に塗布して成形する方法において、基材としては、ガラス、銅箔などの無機材料でも、ポリエチレンテレフタレート（ＰＥＴ）フィルム、ポリカーボネートシート、ＴＡＣフィルムなどの有機材料でもよい。本発明の組成物は、基材上に通常１μｍ〜２ｍｍの厚さとなるように塗布される。本発明の組成物は、基材へ塗布された後、通常、組成物中の溶剤を揮発させるために、通風乾燥、加熱乾燥等が行われ、その後、上述の方法により硬化される。この方法により基材上に本発明の組成物が硬化した層を有する積層体が得られる。
【００７１】
また、基材上に本発明の組成物を塗布した後に、部分的に活性エネルギー線を照射することによって、本発明の組成物からなる層の任意の部分を位置選択的に硬化させることができる。硬化させる位置を選ぶ方法としては、硬化させたくない部分にのみ活性エネルギー線が届かないようにマスクをかける方法、レーザーのようにエネルギー密度が高く幅の狭い活性エネルギー線を硬化させたい部分にのみ照射する方法などが挙げられる。活性エネルギー線が照射されず未硬化の部分は、溶剤によって、除去することができるので、フォトレジストとして使用することも可能である。
溶剤としては、未硬化の組成物層を構成する成分が溶けるような種類であれば特に制限はない。具体的にはトルエンなどの芳香族炭化水素類、ヘキサンなどのような脂肪族炭化水素類、エーテルやテトラヒドロフランのようなエーテル類、アセトンやメチルエチルケトンのようなケトン類、酢酸エチルのようなエステル類、イソプロピルアルコールのようなアルコール類などを挙げることができる。
【００７２】
本発明の組成物の用途としては、反射防止や保護を目的としたコーティング剤、接着剤、封止材料、あるいは、部品、シート、積層板、複合材等の成形体の原料などが挙げられる。また、本発明の組成物が硬化することにより得られる硬化物の用途としては、レンズ、プリズム、導波路、基板などの光学部品、積層材、複合材、電子部品の材料としての使用が例示される。特に、得られた硬化物の透明性、高屈折性などの特性を生かし、レンズ、導波路などの光学部品、およびそれらの接着剤、封止剤などに用いることもできる。また、活性エネルギー線を照射した部分を選択的に硬化させ、未硬化の部分を溶剤で除去する方法を用いて、フォトレジスト等の用途も挙げられる。
【実施例】
【００７３】
以下に実施例を挙げて本発明を説明するが、本発明はこれら実施例に限定されるものではない。
比較例１
撹拌機を取り付けた四つ口フラスコに、４，４’−ジフェニルジヒドロキシスルホン（和光純薬工業製）８０ｇを入れ、ここに、エピクロロヒドリン（東京化成工業製）４１５ｇ、イソプロピルアルコール（和光純薬工業製）１６２ｇを加え、４０℃に加熱し、溶解させた。ここに、２０％水酸化ナトリウム水溶液（水酸化ナトリウム（和光純薬工業製）２８ｇ、蒸留水１１５ｇ）を滴下し、６５℃に加熱しながら、９０分間攪拌した。
得られた反応溶液に蒸留水を加え、有機相を分取した。有機相を蒸留水で二回洗浄した後、メタノール７００ｇを加え一時間攪拌し、白色粉末７８ｇを得た。得られた白色粉末の構造は次の通りであった。
【００７４】
【化６】
0004609403.tif 000007
【００７５】
プロトンＮＭＲのケミカルシフト(ppm) ：2.7-3.0 （オキシラン環のメチレン水素）
3.2-3.4 （オキシラン環のメチン水素）
3.8-4.4 （−ＣＨ2 ＣＨ（Ｏ）ＣＨ2 ）
6.9-7.9 （芳香環の水素）
【００７６】
比較例２
撹拌機を取り付けた３００ｍｌ四つ口フラスコに、比較例１で得られた４，４’−ジヒドロキシジフェニルスルホンのエポキシ化合物１５ｇ、メチルエチルケトン１６５ｇを入れ、加熱還流し溶解させた。そこへ、チオ尿素（和光純薬工業製）７．５７ｇ、メタノール６６ｇを加え、５．５時間還流した。その後、反応溶液に蒸留水を加え有機相を分取した。有機相を蒸留水で三回洗浄した後、溶媒を減圧留去し白色固体１３．１ｇを得た。得られた白色粉末の構造は次の通りであった。
【００７７】
【化７】
0004609403.tif 000008
【００７８】
プロトンＮＭＲのケミカルシフト(ppm) ：2.2-2.7 （チイラン環のメチレン水素）
3.2-3.3 （チイラン環のメチン水素）
3.9-4.3 （−ＣＨ2 ＣＨ（Ｓ）ＣＨ）
6.9-8.0 （芳香環の水素）
【００７９】
実施例１
攪拌子を入れたナスフラスコ内に４，４’−ビス（２−ヒドロキシエチルチオ）ジフェニルスルホン（和光純薬工業製）５０ｇを入れ、ここに、これにエピクロロヒドリン（東京化成工業製製）２５０ｇ、ジメチルスルホキシド（和光純薬工業製）２５０ｇを加え、室温で溶解させた。氷浴下で、４０％水酸化カリウム水溶液（水酸化カリウム（和光純薬工業製）５３．５ｇ、蒸留水３６ｇ）を滴下し、徐々に室温に戻しながら６０分攪拌した。
得られた反応溶液に蒸留水とトルエンを加え、有機相を分取した。有機相を温水（６０℃）で三回洗浄した後、溶媒とエピクロロヒドリンを減圧留去し、淡黄色粘ちょう液体６７ｇを得た。得られた粘ちょう液体の構造は次の通りであった。
【００８０】
【化８】
0004609403.tif 000009
【００８１】
プロトンＮＭＲのケミカルシフト(ppm) ：2.5-2.8 （オキシラン環のメチレン水素）
3.0-3.2 （オキシラン環のメチン水素）
（−ＳＣＨ2 ＣＨ2 Ｏ−）
3.3-3.4 （−ＣＨ2 ＣＨ（Ｏ）ＣＨ2 ）
3.6-3.9 （−ＣＨ2 ＣＨ（Ｏ）ＣＨ2 ）
（−ＳＣＨ2 ＣＨ2 Ｏ−）                                                7.2-7.8 （芳香環の水素）
【００８２】
参考例１
撹拌機を取り付けた３００ｍｌ四つ口フラスコに、実施例１で得られた４，４’−ビス（２−ヒドロキシエチルチオ）ジフェニルスルホンのエポキシ化合物６７ｇ、トルエン１００ｇを入れ溶解させた。そこへ、チオ尿素（和光純薬工業製）２４．６ｇとメタノール１００ｍｌを加え、５時間環流した。
得られた反応溶液に蒸留水を加え有機相を分取した。有機相を蒸留水で五回洗浄後、溶媒を減圧留去し淡黄色粘ちょう液体６２．５ｇを得た。得られた粘ちょう液体の構造は次の通りであった。
【００８３】
【化９】
0004609403.tif 000010
プロトンＮＭＲのケミカルシフト(ppm) ：2.1-2.6 （チイラン環のメチレン水素）
2.9-3.1 （チイラン環のメチン水素）
3.1-3.3 （−ＣＨ2 ＣＨ（Ｓ）ＣＨ2 ）
（−ＳＣＨ2 ＣＨ2 Ｏ−）
3.5-3.8 （グリシジル基のメチレン水素）
（−ＳＣＨ2 ＣＨ2 Ｏ）
7.3-7.9 （芳香環の水素）
【００８４】
前記で得られた化合物２０ｇとアデカオプトマーＳＰ−１７０（旭電化工業製、光酸発生剤）０．４ｇを混合し、２ｍｍ厚スペーサーを備えたガラス板の間に注型し、２０ｍＷ／ｃｍ2 の高圧水銀灯で両面から計２５Ｊ／ｃｍ2 のＵＶ光（紫外線）を照射した。型をはずさずに、５０℃、８０℃、１００℃で一時間ずつ加熱した後、型をはずして硬化物を得た。
得られた硬化物の屈折率は１．６７、ＴＧ／ＤＴＡによる熱分解開始温度は、２６５．５℃（Ｎ2 中）であった。
【００８５】
参考例２
参考例１で得られた化合物２０ｇとアデカオプトマーＳＰ−１５０（旭電化工業製、光酸発生剤）０．８ｇを混合し、１ｍｍ厚スペーサーを備えたガラス板の間に注型し、２０ｍＷ／ｃｍ2 の高圧水銀灯で２５Ｊ／ｃｍ2 のＵＶ光を照射した。型をはずさずに、８０℃、１４０℃で一時間ずつ加熱した後、型をはずして硬化物を得た。
得られた硬化物の屈折率はいずれも１．６６であった。
【００８６】
参考例３
参考例２において、アデカオプトマーＳＰ−１５０（旭電化工業製、光酸発生剤）０．８ｇを、アデカオプトマーＳＰ−１７０（旭電化工業製、光酸発生剤）０．８ｇに変えた他は参考例２と同様に行った。
得られた硬化物の屈折率は１．６６であった。
【００８７】
参考例４
参考例２において、アデカオプトマーＳＰ−１５０（旭電化工業製、光酸発生剤）０．８ｇを、Ｎ−（２−ニトロベンジルオキシカルボニル）イミダゾール（光塩基発生剤）０．２ｇに変えた他は、参考例２と同様に行った。
なお、光塩基発生剤であるＮ−（２−ニトロベンジルオキシカルボニル）イミダゾールは、 Polymer Journal, Vol.26, No.7, pp. 864-867 (1994)に記載の方法に従って製造した。
得られた硬化物の屈折率は１．６７であった。
【００８８】
参考例５
参考例２において、アデカオプトマーＳＰ−１５０（旭電化工業製、光酸発生剤）０．８ｇを、Ｎ−（４−クロロ−２−ニトロベンジルオキシカルボニル）イミダゾール（光塩基発生剤）０．２ｇに変えた他は、参考例２と同様に行った。
なお、光塩基発生剤であるＮ−（４−クロロ−２−ニトロベンジルオキシカルボニル）イミダゾールは、 Polymer Journal, Vol.29, No.5, pp. 450-456 (1997)に記載の方法に従って製造した。
得られた硬化物の屈折率は１．６７であった。